(57)【要約】【課題】  優れた光輝性を有するとともに、磁気テープを隠蔽し、かつ磁気記録の読取り特性を損なわないカードを提供する。【解決手段】  本発明の光輝性カード１は、コアシートの外面に磁気テープ５がカードの外面になるように転写されたオーバーシート１３を有し、当該オーバーシート１３および磁気テープ５面に、シルクスクリーン印刷による隠蔽銀印刷層４と白色インキ印刷層３、およびラメ印刷層２が順次形成されていることを特徴とする。ラメ印刷層２の上に当該ラメ印刷層を部分的に隠蔽するオフセット印刷による印刷層が形成されていてもよい。  磁気テープ５には高分解能磁気材料を使用することが好ましく、ラメ印刷層２には、粒径２５〜４０μｍのアルミ粉末を含有するシルクスクリーン用印刷インキにより印刷することができる。【選択図】    図１
2008200895.tif 000002
【特許請求の範囲】
【請求項１】
コアシートの外面に磁気テープがカードの外面になるように転写されたオーバーシートを有し、当該オーバーシートおよび磁気テープ面に、隠蔽銀印刷層と白色インキ印刷層、およびシルクスクリーン印刷によるラメ印刷層が順次形成されていることを特徴とする光輝性カード。
【請求項２】
コアシートの外面に磁気テープがカードの外面になるように転写されたオーバーシートを有し、当該オーバーシートおよび磁気テープ面に、隠蔽銀印刷層と白色インキ印刷層、およびシルクスクリーン印刷によるラメ印刷層が順次形成され、さらに当該ラメ印刷層を部分的に隠蔽するオフセット印刷による印刷層が形成されていることを特徴とする光輝性カード。
【請求項３】
オフセット印刷による印刷層が、ラメ印刷層面に印刷された部分的な白色印刷を含むことを特徴とする請求項２記載の光輝性カード。
【請求項４】
ラメ印刷層が、粒径２５〜４０μｍのアルミ粉末を含有するシルクスクリーン用印刷インキにより印刷されたものであることを特徴とする請求項１または請求項２記載の光輝性カード。
【請求項５】
隠蔽銀印刷層と白色インキ印刷層がシルクスクリーン印刷によりされていることを特徴とする請求項１または請求項２記載の光輝性カード。
【請求項６】
隠蔽銀印刷層がシルクスクリーン印刷によりされ、白色インキ印刷層がオフセット印刷によりされていることを特徴とする請求項１または請求項２記載の光輝性カード。
【請求項７】
磁気テープがバリウムフェライト材料を使用した高分解能磁気テープであることを特徴とする請求項１または請求項２記載の光輝性カード。
【発明の詳細な説明】
【技術分野】
【０００１】
本発明は、クレジットカード、キャッシュカード、ポイントカード、社員証等に使用するカードに関するが、特には、独特の金属的な光輝感を有する光輝性カードに関する。この独特の光輝感は、「ラメ」または「ラメ感」とも言われるが、カード表面デザインの一部または全面に光輝性材料を用い、当該光輝性材料が効果的に光輝感を発揮できるように、印刷層を構成した光輝性カードに関する。
なお、「ラメ」は英語の「ｌａｍｅ」のことで、元来は、金らん［金属糸を絹・毛などと共に織り込んだ織物］を意味する。
【背景技術】
【０００２】
カード業界には、「プラチナカード」と称するプレミアムカードがあり、独特の光輝感と色調を有することから利用者の人気を集めている。
このカードは磁気テープのないカードであって、コアシートとオーバーシートの間に、いわゆる「ラメ印刷インキ」を印刷したものを見本とするものである。ところが、日本市場においてはカード最表面にＪＩＳII仕様の磁気テープを設けることが必要で、さらに意匠性の問題からこの磁気テープを印刷層で隠蔽したカードを提供する必要がある。磁気テープは、磁性粉の色から由来する黒又は茶系色を呈しており、カードデザインの自由度を制約するからである。
【０００３】
したがって、「ラメ印刷インキ」を隠蔽カードに使用する場合は、磁気テープ上に印刷層を形成する必要があり、前記見本の仕様をそのままを採用することはできない。
さらに、磁気テープ上に印刷層を形成する都合上、磁気特性を考慮する必要もあり、使用できるインキ顔料の平均粒径やインキ膜厚に制限が生じ、見本どおりの特殊な金属的な光輝性や光輝感を再現できない問題があった。
【０００４】
ここで、光輝感のあるカードの従来仕様について検討して見ることとする。
図５は、磁気テープのない光輝性カードの印刷仕様を示す図、図６は、磁気テープを有する他の光輝性カードの層構成を示す図、である。
図５の場合、上記見本に係わるカード仕様であるが、コアシート１１とオーバーシート１３の間に、ラメ印刷層２が設けられている。ここで、ラメ印刷層とは粗粒子状の金属材料等を含み光輝性を発現する印刷層をいうものとする。なお、化粧料等にもラメ剤が添加されるが、同様の光輝性効果を表現するものを幅広く使用している。
図５のように、磁気テープを設けない場合は、ラメ印刷層２をオーバーシート１３の下にでき、隠蔽印刷も不要なので光輝性の発現は比較的に容易にできる。
【０００５】
一方、図６のように、オーバーシート１３に磁気テープ５を持たせる場合には、隠蔽銀印刷層４を設け、その上にラメ印刷層２を設けることになるが、このようにラメ印刷層２が最上層となる仕様では、独特の光輝感が得られなかった。光輝感をさらに高めるために、ラメ印刷層２の厚みを増やした場合、必要なラメ印刷層２の厚みは、１５μｍ程度もの厚みにもする必要があり、それでも十分な輝度が得られない上に、磁気特性の読み取り性が低下することが認められている。
【０００６】
ところで、このような光輝感を表現する先行技術には、特許文献１や特許文献２のようなものが検出されるが、本願に直接関係するものを見出すことはできない。
特許文献１は、カードの印刷層と保護層との間に光輝性のあるチップを挟みこんだことを特徴とするが、当該チップは、ホログラム箔を粉砕したものを使用するもので、本願のように金属粒子を使用するものと相違している。また、磁気テープを隠蔽することについても記載はしていない。特許文献２には、カード基材上に、透明樹脂中に光輝性顔料が分散された光輝性層が積層され、前記光輝性層上には、透明樹脂中に隠蔽性顔料を含有し、下層を隠蔽する画線部と非画線部とからなる隠蔽層パターン層が積層されたことを構成要素とするカード、が記載されているが、当該カードの目的は、カード表面に設けられた染料受容層の改ざんを防止しようとするものであって、本願の光輝性カードとは目的も構成も異にしている。
【０００７】
特許文献３、特許文献４には、磁気記録層に隠蔽層を形成する記録媒体において、再生出力や分解能が低下しない磁気記録媒体について提案している。しかし、本願のように隠蔽層を形成するとともに、カードの光輝感を追求したものとは相違している。
【０００８】
【特許文献１】特開平１０−２５０２６８号公報
【特許文献２】特開２００１−１７１２７２号公報
【特許文献３】特開２００１−１２６２４１号公報
【特許文献４】特開２００３−２２５１６号公報
【発明の開示】
【発明が解決しようとする課題】
【０００９】
そこで、本発明は、コアシートとオーバーシートからなるカードの当該オーバーシートに磁気テープを有する構成において、磁気テープを隠蔽する隠蔽印刷層上に光輝性印刷層を設けて十分な光輝感を発揮させることを研究して本発明の完成に至ったものである。
【課題を解決するための手段】
【００１０】
上記課題を解決する本発明の要旨の第１は、コアシートの外面に磁気テープがカードの外面になるように転写されたオーバーシートを有し、当該オーバーシートおよび磁気テープ面に、シルクスクリーン印刷による隠蔽銀印刷層と白色インキ印刷層、およびラメ印刷層が順次形成されていることを特徴とする光輝性カード、にある。
【００１１】
本発明の要旨の第２は、コアシートの外面に磁気テープがカードの外面になるように転写されたオーバーシートを有し、当該オーバーシートおよび磁気テープ面に、シルクスクリーン印刷による隠蔽銀印刷層と白色インキ印刷層、およびラメ印刷層が順次形成され、さらに当該ラメ印刷層を部分的に隠蔽するオフセット印刷による印刷層が形成されていることを特徴とする光輝性カード、にある。
【発明の効果】
【００１２】
本発明の光輝性カードは、カードの表面に磁気テープを有しながら、当該磁気テープを隠蔽し、さらにその隠蔽層上に、ラメ印刷層を設けてあるので十分な光輝感を発現することができる。
【発明を実施するための最良の形態】
【００１３】
本発明の光輝性カードについて、図面を参照して順次説明する。
図１は、本発明の光輝性カードの実施形態の層構成を示す図、図２は、他の光輝性カードの実施形態の層構成を示す図、図３は、ラメ印刷層に用いられるラメ銀の顕微鏡写真を示す図、図４は、通常の隠蔽銀の顕微鏡写真を示す図、である。
【００１４】
本発明の光輝性カードは、図１のように、コアシート１１，１２を中心層に有し、その両面に透明オーバーシート１３，１４が積層されている。透明オーバーシート１３，１４は転写された磁気テープ５，６を備えるが、透明オーバーシート１４側の磁気テープ６は必須のものではない。本発明の光輝性カード１は、コアシート１１に磁気テープ５がカード外面になるように転写されたオーバーシート１３を有し、当該オーバーシート１３、および磁気テープ５面に、隠蔽印刷層４と白色インキ印刷層３を設け、磁気テープ５を隠蔽してからラメ印刷層２を設ける構成を対象とするからである。
また、コアシート１１，１２は２枚を用いる状態を図示しているが、２枚の合計厚みに相当する単層のコアシートであってもよい。
【００１５】
透明オーバーシート１３と磁気テープ５面には、シルクスクリーン印刷による隠蔽銀印刷層４が施こされ、当該隠蔽銀印刷層４面に白色インキ印刷層３が設けられる。
隠蔽銀印刷層４は、前記のように、磁気テープ５が本来的に有している黒又は茶系色の色を隠蔽するためのもので、通常の磁気カードにも一般的に行われる隠蔽印刷である。隠蔽銀印刷層４といっても実際には、金属アルミ粉末の入った印刷インキで印刷するものである。一般の隠蔽印刷用のアルミ粉末は、厚み１〜２μｍ以下のアルミ箔を粉砕したもので、平均粒径８〜１０μｍ程度の微粒状の粉末が用いられる。ただし、ここにいう平均粒径とは、微粒粉末を平面的に投影した際の形状の大きさをいい、球状粒子の径であることを意味しない。後述するラメ印刷用のアルミ粉末の場合も同様である。
隠蔽銀印刷層４の膜厚は、乾燥後で２〜３μｍ程度となることが好ましい。２μｍ未満では十分な隠蔽効果が得られない場合がある。ただし、厚盛りに過ぎる場合は、磁気書き込み読み取り性に影響する。スクリーン印刷の場合は、メッシュの細かいスクリーンで印刷するのが好ましい。
【００１６】
白色インキ印刷層３は、磁気テープ５を隠蔽する効果も有するが、カードが受ける外光を反射してラメ印刷層２の光輝性を高めることをも目的とするものである。白色インキ印刷層３の印刷には白色インキであっても比較的隠蔽濃度の高いインキの使用が好ましく、酸化チタンによる白色顔料が用いられる。
白色インキ印刷もシルクスクリーンによる印刷を行うのが好ましいが、オフセット印刷であっもよい。例えば、ザ・インクテック株式会社製の「ＵＶカルトン転写用白」インキを２色重ねで印刷（厚み１μｍ×２度刷り）しても所定の効果が得られる。
白色インキ印刷層３の印刷膜厚は乾燥後で２〜４μｍ程度となることが好ましい。厚盛りに過ぎる場合は、磁気書き込みや読み取り性に影響する。スクリーン印刷の場合は、同様にメッシュの細かいスクリーンで印刷するのが好ましい。
【００１７】
白色インキ印刷層３の上に、ラメ印刷層２を印刷する。当該ラメ印刷層が独特の光輝性を発揮する部分であるが、光輝性を高めるためには厚盛り印刷をすることが好ましいので、同様にシルクスクリーン印刷で印刷する。一般にスクリーン印刷では、スクリーンのメッシュ数が微細なほどインキの「のり」は薄くなる。ラメ印刷インキのアルミ粉粒径が大きいこともあり、スクリーン版も隠蔽銀印刷や白色印刷の場合よりも粗目のスクリーンメッシュを使用することが好ましい。
印刷インキには、粒径の大きい金属アルミをペースト状にしたものをビヒクル（バインダー）に溶いてインキ化して使用する。金属アルミの粒径としては、２５〜４０μｍ程度が好ましい。２５μｍ未満では光輝感が十分でなく、４０μｍ以上では粗粒にすぎて均一な印刷面が得られないからである。
【００１８】
ラメ印刷層２の印刷膜厚は、厚めにすることが光輝性を高めるうえで好ましいが、厚すぎる場合は磁気ヘッドで読み取りする際の再生出力や分解能が低下する問題がある。
通常の隠蔽磁気カードで、１層だけの着色層である場合には、０．５〜５μｍ程度のインキ層の厚みであるが、本願の光輝性カードの場合、３層または４層のインキ層を形成する必要があり、合計厚みが１０μｍ以上にもなるからである。
したがって、高分解能磁気テープとの組み合わせにおいても、ラメ印刷層２の印刷膜厚は、５〜６μｍが限度であることが確認されている。
【００１９】
本発明の光輝性カードでは、図２のように、ラメ印刷層２の上にオフセット印刷等により適宜な印刷層７を設けることができる。例えば、ラメ印刷層２を部分的に覗かせるように、真っ黒なベタ印刷等をすることもできる。その際、当該オフセット印刷による適宜な印刷層７の前に、オフセット印刷による部分的な白色印刷８を施しておくと、その部分だけラメ印刷の輝度を抑えられ、意匠性のバリエーションを豊富にできる。当該白色印刷がないとラメ印刷の輝度感を十分に抑えられない場合が生じる。
【００２０】
（使用材料に関する実施形態）
ラメ印刷インキに使用する金属アルミ粉末は、通常の隠蔽銀印刷に使用するものよりは、大きな粒状のものが好ましい。粗粒のものが強い光輝性を生じるからである。
図３は、最大粒径３０〜３４μｍのものをカード基材に印刷し、６０倍に拡大して顕微鏡撮影したものである。同様にして撮影した図４の通常の隠蔽銀に比べて大きな粒径を有することが認められる。
【００２１】
ラメ印刷インキ（他のスクリーンインキも同様）をシルクスクリーン印刷用インキにインキ化するためのバインダ（樹脂）としては、塩化ビニル・酢酸ビニ共重合体、塩化ビニル・酢酸ビニル・ビニルアルコール共重合体や塩化ビニル・酢酸ビニル・マレイン酸共重合体、繊維素系樹脂、アクリル系樹脂、塩化ビニル・アクリレート共重合体、ビスフェノールＡ型エポキシ樹脂、等各種の樹脂が使用できる。
具体的には、（株）セイコーアドバンス製銀ペースト「６０６Ｈ」を使用したインキやザ・インクテック株式会社製銀ペースト「ＳＰＡ６５０Ｎ」を使用したインキ等を使用できる。材料が異なるとインキ配合、印刷条件を同様にしても異なる色調や輝度感を与えるのが通常である。
【００２２】
磁気テープ材料は、通常転写材料が用いられる。このものは薄いプラスチックシートに剥離可能に磁性材料を塗布または真空成膜し、カード基材に熱転写可能にしたものである。カード基材に熱圧をかけて転写した後、前記薄いプラスチックシートは剥離除去されるので磁性材料の磁気層は、カード基材に埋め込まれた状態になっている。
本発明のように厚みのある隠蔽層を介して、再生出力や分解能を低下させない磁気記録材料として、特許文献３、特許文献４等にも記載されるように、高角形比の６方晶系フェライト材料やバリウムフェライト材料を使用することが提案されている。本願の光輝性カードにおいても、このような高分解能磁気材料からなる転写テープを使用することが好ましい。
【００２３】
一般に、２０磁束反転／ｍｍの記録密度における再生ヘッド出力信号の平均せん頭電圧は、記録密度以外をＪＩＳＸ６３０２（８．３．１）に示す条件と同一にして記録した記録・再生を行ったとき、８磁束反転／ｍｍの場合の７０％以上でなければならないとされている（ＪＩＳＸ６３０２（８．３．２））。後述の実施例に使用した磁気テープ等であれば、当該規格の数値を満たすことができる。
【００２４】
コアシートや透明オーバーシートの材料としては、ポリ塩化ビニルやＰＥＴ−Ｇ（ポリエチレンテレフタレートにおけるエチレングリコール成分の一部をシクロヘキサンジメタノールで置換した共重合ポリエステル樹脂）、アクリルニトリル−ブタジエン−スチレン共重合樹脂（ＡＢＳ）、ポリプロピレン、ポリカーボネート、ポリイミド、ポリアミド、トリアセテートなどの樹脂が使用可能である。
コアシート１１，１２には隠蔽性を高める目的で白色顔料の充填されたものを用いることが多い。コアシアートの厚みは単層の場合は、０．５４〜０．６５ｍｍ程度、２層の場合は、０．２７〜０．３０ｍｍ程度となる。ただし、カードの全体厚みをＩＳＯ７８１０（ＪＩＳＸ６３０１）が規定する０．７６±０．０８ｍｍとするため、用いるオーバーシート１３，１４の厚みによっても変わるので、適宜なものを選択して使用する。
【実施例１】
【００２５】
図１、図２を参照して本発明の実施例を説明する。
コアシート１１，１２として、住友ベークライト株式会社製造の白色硬質塩化ビニルシート（「ＶＳＳ３１９７」（厚み；０．２８ｍｍ））の２枚を使用し、透明オーバーシート１３，１４として、太平化学株式会社製造の透明硬質塩化ビニルシート（「Ｍ１０６３」（厚み；０．１０ｍｍ））の２枚を使用した。
【００２６】
なお、透明オーバーシート１３，１４のカードの外面側となる面には、高分解能、高抗磁力のバリウムフェライト系材料を使用した大日本インキ株式会社製の「メモリディックＴ−１２０２」の磁気テープ５，６を予め転写したものである。
コアシート１１，１２とオーバーシート１３，１４の積層体を、クロムメッキ鋼板からなる鏡面板間に挟んで熱圧プレス（１２０°Ｃ、３８．４ｋｇｆ／ｃｍ2 、１２０秒）して、一体のカード基体にした。
【００２７】
カード基体に対し、オーバーシート１３の磁気テープ５転写面に、まず、以下の内容の隠蔽銀インキの印刷をシルクスクリーン印刷により行った。印刷条件は３５０メッシュ版を用い、乾燥後の膜厚が２μｍとなるようにした。なお、隠蔽銀インキとは実際はアルミ粉体をバインダーに溶いて印刷インキ化したものである。
＜隠蔽銀インキの内容＞
品名；昭和インク株式会社製「ＶＡＨＳＮｏ．２シルバー」（バインダー；塩酢ビ系）
金属粒子；アルミ粉（平均粒径８μｍ）
アルミ粉添加量  バインダーに対して、１０〜１２質量％
【００２８】
次に、隠蔽銀印刷層４の上に、以下の内容の白色インキ印刷層３の印刷をシルクスクリーン印刷により行った。印刷条件は３５０メッシュ版を用い、乾燥後の膜厚が３〜４μｍとなるようにした。
＜白色インキの内容＞
品名；昭和インク株式会社製「ＶＡＨＳホワイトコンク」（バインダー；塩酢ビ系）
顔料；酸化チタン（平均粒径約０．３μｍ）
酸化チタン添加量  バインダーに対して、４０〜５０質量％
【００２９】
さらに、白色印刷の上に、以下の内容のラメ印刷インキの印刷をシルクスクリーン印刷により行った。印刷条件は２００メッシュ版を用い、ラメ印刷層２の乾燥後の膜厚が５〜６μｍとなるようにした（図１）。これにより、ラメ印刷層２がカードの外面に現れた光輝性カード１が得られた。
【００３０】
＜ラメ印刷インキの内容＞
バインダー；昭和インク株式会社製「ＶＡＨＳメジウム」（バインダー；塩酢ビ系）
顔料；（株）セイコーアドバンス製銀ペースト「６０６Ｈ」
金属粒子；アルミ粉（平均粒径３０〜３４μｍ）
配合比；銀ペースト：メジウム：溶剤＝１０：９０：１０
【実施例２】
【００３１】
実施例１と同一のコアシートとオーバーシート材料を使用し、同一の隠蔽銀インキ、白色インキ、ラメ印刷インキを使用して、同一のシルクスクリーン印刷の条件によりラメ印刷インキの印刷までを行った。
この光輝性カードのラメ印刷部の一部を隠蔽するように、オフセット印刷による白色インキにより部分的な白色印刷８をした後、他の絵柄（適宜な印刷層７）をオフセット印刷により印刷した（図２参照）。
これにより、ラメ印刷層２がカードの一部に現れた光輝性カード１が得られた。
【００３２】
実施例１、実施例２で得られた光輝性カード１は、独特の光輝感を有する審美性、意匠性の高いカードであった。また、通常の磁気リーダライタを用いて、磁気特性の低下なく書き込み読み取りできることが確認された。
本発明の光輝性カード１は、以上のほか、当該技術分野で用いられる各種の手段を形成してあっても勿論よい。例えば、必要な文字や説明等の印刷層、エンボス文字、署名のための筆記性層、箔押し等の手段である。
【図面の簡単な説明】
【００３３】
【図１】本発明の光輝性カードの実施形態の層構成を示す図である。
【図２】他の光輝性カードの実施形態の層構成を示す図である。
【図３】ラメ印刷層に用いられるラメ銀の顕微鏡写真を示す図である。
【図４】通常の隠蔽銀の顕微鏡写真を示す図である。
【図５】従来仕様の光輝性カードの層構成を示す図である。
【図６】磁気テープを有する他の光輝性カードの層構成を示す図である。
【符号の説明】
【００３４】
１    光輝性カード
２    ラメ印刷層
３    白色インキ印刷層
４    隠蔽銀印刷層
５，６    磁気テープ
７    適宜な印刷層
８    部分的な白色印刷
１１，１２    コアシート
１３，１４    オーバーシート
【図１】
2008200895.tif 000003
【図２】
2008200895.tif 000004
【図３】
2008200895.tif 000005
【図４】
2008200895.tif 000006
【図５】
2008200895.tif 000007
【図６】
2008200895.tif 000008